(57)【特許請求の範囲】
【請求項１】
スルホネート基によってアニオン的に親水性化されたポリウレタン水性分散体（Ｉ）および架橋剤（ＩＩ）を含有する組成物を発泡させ、および少なくとも部分的に化学架橋させて乾燥させることを含んでなる、発泡物品の製造方法であって、前記発泡物品は創傷接触材料である、方法。
【請求項２】
ポリウレタン分散体（Ｉ）は、スルホネート基のみによってアニオン的に親水性化されていることを特徴とする、請求項１に記載の方法。
【請求項３】
スルホネート基は、対イオンとしてアルカリ金属カチオンを有することを特徴とする、請求項２に記載の方法。
【請求項４】
ポリウレタン分散体（Ｉ）は、固体樹脂を基準として、固体樹脂１００ｇあたり０．１〜１５ミリ当量のアニオン性基または潜在的アニオン性基を含むことを特徴とする、請求項１〜３のいずれかに記載の方法。
【請求項５】
分散体（Ｉ）は、分散体中に存在するポリウレタンを基準として５５重量％〜６５重量％の範囲の固形分を有することを特徴とする、請求項１〜４のいずれかに記載の方法。
【請求項６】
分散体（Ｉ）を、
Ａ）イソシアネート官能性プレポリマーを、
Ａ１）有機ポリイソシアネート、
Ａ２）４００〜８０００ｇ／ｍｏｌの範囲の数平均分子量および１．５〜６の範囲のＯＨ官能価を有するポリマーポリオール、および
Ａ３）必要に応じて、６２〜３９９ｇ／ｍｏｌの範囲の分子量を有するヒドロキシル官能性化合物、および
Ａ４）必要に応じて、イソシアネート反応性の、アニオン性または潜在的アニオン性および必要に応じて非イオン性の親水性化剤
から製造する工程、および
Ｂ）次いで、その遊離ＮＣＯ基を、
Ｂ１）必要に応じて、３２〜４００ｇ／ｍｏｌの範囲の分子量を有するアミノ官能性化合物と、
Ｂ２）アニオン性または潜在的アニオン性のアミノ官能性親水性化剤
と鎖延長により完全にまたは部分的に反応させる工程、および
該プレポリマーを工程Ｂ）前、工程Ｂ）中または工程Ｂ）後に水中に分散する工程によって得ることを特徴とする、請求項１〜５のいずれかに記載の方法。
【請求項７】
発泡させるべき組成物は、架橋剤（ＩＩ）として、必要に応じて親水性化された非ブロックトポリイソシアネート、アミドホルムアルデヒド樹脂、アミンホルムアルデヒド樹脂、フェノール樹脂、アルデヒドおよびケトン樹脂、レゾール、フラン樹脂、ウレア樹脂、カルバミン酸エステル樹脂、トリアジン樹脂、メラミン樹脂、ベンゾグアナミン樹脂、シアナミド樹脂およびアニリン樹脂を含有することを特徴とする、請求項１〜６のいずれかに記載の方法。
【請求項８】
非ブロックトポリイソシアネートを架橋剤（ＩＩ）として含むことを特徴とする、請求項７に記載の方法。
【請求項９】
親水性化非ブロックトポリイソシアネートを架橋剤（ＩＩ）として含むことを特徴とする、請求項８に記載の方法。
【請求項１０】
発泡させるべき組成物は、発泡させるべき組成物は、補助剤および添加剤物質（ＩＩＩ）として、脂肪酸アミド、スルホスクシンアミド、ヒドロカルビルスルホネートまたはスルフェート、アルキルポリグリコシド、ＥＯ−ＰＯブロックコポリマーおよび／または脂肪酸塩をフォーム形成剤および安定剤として含有することを特徴とする、請求項１〜９のいずれかに記載の方法。
【請求項１１】
ＥＯ−ＰＯブロックコポリマーをフォーム形成剤および安定剤として含むことを特徴とする、請求項１０に記載の方法。
【請求項１２】
消毒剤、成長因子、プロテアーゼ阻害剤および非ステロイド抗炎症剤／鎮静剤からなる群からの活性成分をも用いることを特徴とする、請求項１〜１１のいずれかに記載の方法。
【請求項１３】
殺菌性ビグアニドおよび／またはその塩を活性成分として用いることを特徴とする、請求項１２に記載の方法。
【請求項１４】
請求項１〜１３のいずれかに記載の方法によって得られる発泡物品。
【発明の詳細な説明】
【技術分野】
【０００１】
本発明は、特定のポリウレタン分散体および架橋剤の混合物を発泡させ、および乾燥させることによりポリウレタンフォームを製造するための方法に関する。
【背景技術】
【０００２】
創傷管理の分野において、創傷接触層としてのポリウレタンフォームの使用はよく知られている。この目的に用いるポリウレタンフォームは概して、創傷液の良好な吸収性を保証するために親水性である。親水性ポリウレタンフォームは、ジイソシアネートとポリオールの混合物またはＮＣＯ官能性ポリウレタンプレポリマーを水と特定の触媒ならびに（フォーム）添加剤の存在下で反応させることによって得られる。芳香族ジイソシアネートは、最も良好な発泡性であるので、典型的に用いられる。これらの方法の多くの成形品は既知であり、例えば、米国特許第３９７８２６６号、同第３９７５５６７号および欧州特許出願公開第００５９０４８号に記載されている。しかしながら、上記の方法は、ジイソシアネートまたは対応するプレポリマーを含有する反応性混合物の使用を必要とする点が欠点であり、その取り扱いは、例えば適切な保護手段を必要とするので、技術的に不便であり、コストがかかる。
【０００３】
強撹拌により適当な（フォーム）添加剤の存在下で空気を導入することによってポリウレタン分散体からフォームを製造することも既知である。いわゆる機械的ポリウレタンフォームは乾燥および硬化後に得られる。創傷接触材料と関連して、このようなフォームは、欧州特許出願公開第０２３５９４９号および同第０２４６７２３号に記載され、該フォームは、自己接着性ポリマーが付加されるか、または自己接着性ポリマーのフィルムに適用される。該フォームそれ自体の使用、すなわち自己接着性ポリマーを伴わない使用は記載されていない。さらに、欧州特許出願公開第０２３５９４９号および同第０２４６７２３号に記載の例は、その毒性のために今では限定的にのみ使用されるべきポリアジリジンの架橋剤としての使用を要求する。米国特許第４６５５２１０号には、裏打ち、フォームおよび皮膚接触層の特定の構造を有する創傷包帯用の上記の機械的フォームの使用が記載されている。
【０００４】
欧州特許出願公開第０２３５９４９号、同第０２４６７２３号および米国特許第４６５５２１０号に記載されているポリウレタン分散体は、特定のカルボン酸、例えばジメチロールカルボン酸などの組み入れおよび第３級アミン、例えばトリエチルアミンによるカルボン酸の中和によってアニオン的に親水性化されている。しかしながら、このようにして生じたアンモニウムカルボキシレートは、特により高温で分解性であり、これにより再びアミンを放出する。このことは、こうした生成物の加工性に関して、特に皮膚との接触において大きな欠点である。さらに、これらのポリウレタン分散体は、溶解形態で、例えばジメチルホルムアミドまたはＮ−メチルピロリドン中で、ジメチロールカルボン酸を用いて製造され、その結果、最終生成物は、Ｗｉｔｃｏｂｏｎｄ（ＴＭ）２９０  Ｈを用いる場合、全部で１０．８ｇリットル（水を含まない）の高いＶＯＣ含有量を有する。
【０００５】
欧州特許第０７６０７４３号には、ラテックス分散体に基づいて生じたこのような機械的フォームが記載されているが、これらはポリウレタンからなるものではなく、より劣った機械的特性を有する。
【先行技術文献】
【特許文献】
【０００６】
【特許文献１】米国特許第３９７８２６６号明細書
【特許文献２】米国特許第３９７５５６７号明細書
【特許文献３】欧州特許出願公開第００５９０４８号明細書
【特許文献４】欧州特許出願公開第０２３５９４９号明細書
【特許文献５】欧州特許出願公開第０２４６７２３号明細書
【特許文献６】米国特許第４６５５２１０号明細書
【特許文献７】欧州特許第０７６０７４３号明細書
【発明の開示】
【発明が解決しようとする課題】
【０００７】
従って、本発明の目的は、ポリウレタンをベースとし、および極めて簡単な方法で、上記の一般に安全と認められないビルディングブロック成分または添加剤を用いずに得られる新規な創傷接触材料を提供することである。さらに、これらの創傷接触材料は、良好な機械的特性、生理食塩水に対する高い吸収能ならびに高い水蒸気透過率を有することが要求される。さらに、該フォームは、充分な耐水性を有するべきである。
【課題を解決するための手段】
【０００８】
特定のポリウレタン水性分散体および架橋剤を含有する組成物を発泡させ、次いで少なくとも部分的に架橋させて乾燥させると、このようなポリウレタン系創傷接触材料が得られることを見出した。
【０００９】
従って、本発明は、スルホネート基によってアニオン的に親水性化されたポリウレタン水性分散体（Ｉ）を含有する組成物を架橋剤（ＩＩ）と共に発泡させ、および少なくとも部分的に化学架橋させて乾燥させることを含んでなる、発泡物品、好ましくは創傷接触材料の製造方法を提供する。
【発明を実施するための最良の形態】
【００１０】
本明細書では、架橋は、架橋剤とポリウレタン分散体に含まれるポリウレタンとの間での共有結合の生成を意味すると理解される。
【００１１】
本発明のためのポリウレタンフォーム創傷接触材料は、本質的にポリウレタンから構成され、無菌カバーのように細菌および環境の影響から創傷を保護する、少なくともいくらかの連続気泡含有量を好ましく有する多孔質材料であって、生理食塩水、具体的には創傷液の急速で高い吸収度を有し、適した創傷環境を確実とするために適当な水分透過性を有し、および十分な機械的強度を有する。
【００１２】
好ましくは、これらの分散体は、アニオン性親水性化のためにのみスルホネート基を有する。
【００１３】
好ましくは、特定のポリウレタン分散体（Ｉ）は、低度の、好ましくはポリウレタン（固体樹脂）１００ｇあたり０．１〜１５ミリ当量の親水性アニオン性基を有する。
【００１４】
沈殿に対する良好な安定性を達成するために、特定のポリウレタン分散体の数平均粒度は、好ましくは７５０ｎｍ未満、より好ましくは５００ｎｍ未満であり、レーザー相関分光法によって決定される。
【００１５】
ポリウレタン分散体（Ｉ）の固形分は、その中に存在するポリウレタンを基準として、好ましくは３０重量％〜７０重量％の範囲、より好ましくは５０重量％〜７０重量％の範囲、もっとも好ましくは５５重量％〜６５重量％の範囲、特に６０重量％〜６５重量％の範囲である。
【００１６】
未結合有機アミンの濃度は、これらのポリウレタン分散体中において、全分散体を基準として、好ましくは０．５重量％未満、より好ましくは０．２重量％未満である。
【００１７】
このような好適なポリウレタン分散体（Ｉ）は、
Ａ）イソシアネート官能性プレポリマーを、
Ａ１）有機ポリイソシアネート、
Ａ２）４００〜８０００ｇ／ｍｏｌの範囲、好ましくは４００〜６０００ｇ／ｍｏｌの範囲、さらに好ましくは６００〜３０００ｇ／ｍｏｌの範囲の数平均分子量および１．５〜６の範囲、好ましくは１．８〜３の範囲、より好ましくは１．９〜２．１の範囲のＯＨ官能価を有するポリマーポリオール、および
Ａ３）必要に応じて、６２〜３９９ｇ／ｍｏｌの範囲の分子量を有するヒドロキシル官能性化合物、および
Ａ４）必要に応じて、イソシアネート反応性の、アニオン性または潜在的アニオン性および／または必要に応じて非イオン性の親水性化剤
から製造する工程、および
Ｂ）次いで、その遊離ＮＣＯ基を
Ｂ１）必要に応じて、３２〜４００ｇ／ｍｏｌの範囲の分子量を有するアミノ官能性化合物と、
Ｂ２）アニオン性または潜在的アニオン性のアミノ官能性親水性化剤
と鎖延長によって、完全にまたは部分的に反応させる工程、および
該プレポリマーを工程Ｂ）前、工程Ｂ）中または工程Ｂ）後に水中に分散する工程によって得られる。
【００１８】
必要に応じて、該プレポリマーを、分散前、分散中または分散後に、塩基を添加することによってアニオン形態に完全にまたは部分的に変換することができる。
【００１９】
アニオン性親水性化を達成するために、少なくとも１つのＮＣＯ反応性基、例えばアミノ基、ヒドロキシル基またはチオール基などを有し、およびアニオン性基として−ＣＯＯ−または−ＳＯ３−または−ＰＯ３２−、または潜在的アニオン性基としてこれらの全体的にまたは部分的にプロトン化した酸形態をさらに有する親水性化剤を、Ａ４）および／またはＢ２）に用いる。
【００２０】
好ましくは、アニオン性官能基または潜在的アニオン性官能基として専らスルホン酸基またはスルホネート基（−ＳＯ３Ｈまたは−ＳＯ３Ｍ、式中、Ｍはアルカリ金属またはアルカリ土類金属である）のみを有するような、アニオン性または潜在的アニオン性の親水性化のための化合物をＡ４）および／またはＢ２）に用いる。
【００２１】
成分Ａ１）の適当なポリイソシアネートは、２以上のＮＣＯ官能価を有する周知の脂肪族または脂環式ポリイソシアネートである。
【００２２】
このような適当なポリイソシアネートの例は、１，４−ブチレンジイソシアネート、１，６−ヘキサメチレンジイソシアネート（ＨＤＩ）、イソホロンジイソシアネート（ＩＰＤＩ）、２，２，４−および／または２，４，４−トリメチルヘキサメチレンジイソシアネート、異性体ビス（４，４’−イソシアナトシクロヘキシル）メタンまたはこれらの任意の所望の異性体含量の混合物、１，４−シクロヘキシレンジイソシアネート、４−イソシアナトメチル−１，８−オクタンジイソシアネート（ノナントリイソシアネート）ならびにＣ１〜Ｃ８−アルキル基を有するアルキル２，６−ジイソシアナトヘキサノエート（リジンジイソシアネート）である。
【００２３】
上記のポリイソシアネートと同様に、２以上の官能価およびウレットジオン、イソシアヌレート、ウレタン、アロファネート、ビウレット、イミノオキサジアジンジオンまたはオキサジアジントリオン構造を有する変性ジイソシアネート、ならびにこれらの混合物を部分的に用いることが可能である。
【００２４】
好ましくは、上記の型のポリイソシアネートまたはポリイソシアネート混合物は、もっぱら脂肪族的におよび／または脂環式的に結合したイソシアネート基またはこれらの混合物、および混合物については２〜４の範囲、好ましくは２〜２．６の範囲、より好ましくは２〜２．４の範囲の平均ＮＣＯ官能価を有する。
【００２５】
ヘキサメチレンジイソシアネート、イソホロンジイソシアネートまたは異性体ビス（４，４’−イソシアナトシクロヘキシル）メタン、ならびにこれらの混合物をＡ１）に用いることは特に好適である。
【００２６】
４００〜８０００ｇ／ｍｏｌ、好ましくは４００〜６０００ｇ／ｍｏｌ、より好ましくは６００〜３０００ｇ／ｍｏｌの範囲の数平均分子量Ｍｎを有するポリマーポリオールをＡ２）に用いる。これらは、好ましくは１．５〜６の範囲、より好ましくは１．８〜３の範囲、もっとも好ましくは１．９〜２．１の範囲のＯＨ官能価を有する。
【００２７】
このようなポリマーポリオールは、周知のポリウレタンコーティング技術ポリエステルポリオール、ポリアクリレートポリオール、ポリウレタンポリオール、ポリカーボネートポリオール、ポリエーテルポリオール、ポリエステルポリアクリレートポリオール、ポリウレタンポリアクリレートポリオール、ポリウレタンポリエステルポリオール、ポリウレタンポリエーテルポリオール、ポリウレタンポリカーボネートポリオールおよびポリエステルポリカーボネートポリオールである。これらは、個々にまたは互いの任意の所望の混合物の状態でＡ２）に用いてよい。
【００２８】
このようなポリエステルポリオールは、ジ−ならびに必要に応じてトリ−およびテトラオールおよびジ−ならびに必要に応じてトリ−およびテトラカルボン酸またはヒドロキシカルボン酸またはラクトンから生じる周知の重縮合物である。ポリエステルを調製するために、遊離ポリカルボン酸の代わりに、対応するポリカルボン酸無水物または対応する低級アルコールのポリカルボン酸エステルを用いることも可能である。
【００２９】
適当なジオールの例は、エチレングリコール、ブチレングリコール、ジエチレングリコール、トリエチレングリコール、ポリアルキレングリコール、例えばポリエチレングリコールなど、また１，２−プロパンジオール、１，３−プロパンジオール、ブタンジオール（１，３）、ブタンジオール（１，４）、ヘキサンジオール（１，６）および異性体、ネオペンチルグリコールまたはヒドロキシピバリン酸ネオペンチルグリコールであり、これらのうち、ヘキサンジオール（１，６）および異性体、ブタンジオール（１，４）、ネオペンチルグリコールおよびヒドロキシピバリン酸ネオペンチルグリコールは好適である。これらに加えて、トリメチロールプロパン、グリセロール、エリトリトール、ペンタエリトリトール、トリメチロールベンゼンまたはトリスヒドロキシエチルイソシアヌレートのようなポリオールを用いることも可能である。
【００３０】
有用なジカルボン酸として、フタル酸、イソフタル酸、テレフタル酸、テトラヒドロフタル酸、ヘキサヒドロフタル酸、シクロヘキサンジカルボン酸、アジピン酸、アゼライン酸、セバシン酸、グルタル酸、テトラクロロフタル酸、マレイン酸、フマル酸、イタコン酸、マロン酸、スベリン酸、２−メチルコハク酸、３，３−ジエチルグルタル酸および／または２，２−ジメチルコハク酸が挙げられる。対応する無水物を酸源として用いてもよい。
【００３１】
エステル化するポリオールの平均官能価が２より大きい場合、モノカルボン酸、例えば安息香酸およびヘキサンカルボン酸などをさらに用いてもよい。
【００３２】
好適な酸は、上記の種類の脂肪族酸または芳香族酸である。アジピン酸、イソフタル酸およびフタル酸は特に好適である。
【００３３】
末端ヒドロキシル基を有するポリエステルポリオールの製造において反応参加物として有用なヒドロキシカルボン酸として、例えばヒドロキシカプロン酸、ヒドロキシ酪酸、ヒドロキシデカン酸、ヒドロキシステアリン酸などが挙げられる。適当なラクトンとして、カプロラクトン、ブチロラクトンおよび同族体が挙げられる。カプロラクトンは好適である。
【００３４】
同様に、４００〜８０００ｇ／ｍｏｌの範囲、好ましくは６００〜３０００ｇ／ｍｏｌの範囲の数平均分子量Ｍｎを有する、ヒドロキシル含有ポリカーボネート、好ましくはポリカーボネートジオールをＡ２）に用い得る。これらは、カルボン酸誘導体、例えばジフェニルカーボネート、ジメチルカーボネートまたはホスゲンなどをポリオール、好ましくはジオールと反応させることによって得られる。
【００３５】
このようなジオールの例は、エチレングリコール、１，２−プロパンジオール、１，３−プロパンジオール、１，３−ブタンジオール、１，４−ブタンジオール、１，６−ヘキサンジオール、１，８−オクタンジオール、ネオペンチルグリコール、１，４−ビスヒドロキシメチルシクロヘキサン、２−メチル−１，３−プロパンジオール、２，２，４−トリメチルペンタン−１，３−ペンタンジオール、ジプロピレングリコール、ポリプロピレングリコール、ジブチレングリコール、ポリブチレングリコール、ビスフェノールＡおよび上記の種類のラクトン変性ジオールである。
【００３６】
該ジオール成分は、４０重量％〜１００重量％の、ヘキサンジオール、好ましくは１，６−ヘキサンジオールおよび／またはヘキサンジオール誘導体を好ましく含有する。このようなヘキサンジオール誘導体は、ヘキサンジオールに基づき、エステル基またはエーテル基ならびに末端ＯＨ基を有する。このような誘導体は、ヘキサンジオールを過剰のカプロラクトンと反応させることによって、またはヘキサンジオールをそれ自体でエーテル化して、ジ−またはトリヘキシレングリコールを生じさせることによって得られる。
【００３７】
純粋なポリカーボネートジオールの代わりに、またはこれに加えて、ポリエーテル−ポリカーボネートジオールをＡ２）に用いてもよい。
【００３８】
ヒドロキシル含有ポリカーボネートは、直鎖構造を好ましく有する。
【００３９】
同様に、ポリエーテルポリオールをＡ２）に用いてよい。
【００４０】
有用なポリエーテルポリオールとして、例えば、カチオン性開環によるテトラヒドロフランの重合によって得られる、周知のポリウレタン化学ポリテトラメチレングリコールポリエーテルが挙げられる。
【００４１】
同様に、有用なポリエーテルポリオールとして、スチレンオキシド、エチレンオキシド、プロピレンオキシド、ブチレンオキシドおよび／またはエピクロロヒドリンの二官能性または多官能性出発分子への周知の付加物が挙げられる。エチレンオキシドの二官能性または多官能性出発分子への少なくとも部分的な付加に基づくポリエーテルポリオールを成分Ａ４）（非イオン性親水性化剤）として用いてもよい。
【００４２】
有用な出発分子として、全ての先行技術化合物、例えば水、ブチルジグリコール、グリセロール、ジエチレングリコール、トリメチロールプロパン、プロピレングリコール、ソルビトール、エチレンジアミン、トリエタノールアミン、１，４−ブタンジオールが挙げられる。
【００４３】
２０個までの炭素原子を有する特定の分子量範囲のポリオール、例えばエチレングリコール、ジエチレングリコール、トリエチレングリコール、１，２−プロパンジオール、１，３−プロパンジオール、１，４−ブタンジオール、１，３−ブチレングリコール、シクロヘキサンジオール、１，４−シクロヘキサンジメタノール、１，６−ヘキサンジオール、ネオペンチルグリコール、ヒドロキノンジヒドロキシエチルエーテル、ビスフェノールＡ（２，２−ビス（４−ヒドロキシフェニル）プロパン）、水素化ビスフェノールＡ（２，２−ビス（４−ヒドロキシシクロヘキシル）プロパン）、トリメチロールプロパン、グリセロール、ペンタエリトリトールならびにこれらの互いの任意の所望の混合物などをＡ３）に用い得る。
【００４４】
特定の分子量範囲のエステルジオール、例えばα−ヒドロキシブチル−ε−ヒドロキシカプロン酸エステル、ω−ヒドロキシヘキシル−γ−ヒドロキシ酪酸エステル、アジピン酸（β−ヒドロキシエチル）エステルまたはテレフタル酸ビス（β−ヒドロキシエチル）エステルなども適当である。
【００４５】
さらに、単官能性イソシアネート反応性ヒドロキシル含有化合物をＡ３）に用い得る。このような単官能性化合物の例は、エタノール、ｎ−ブタノール、エチレングリコールモノブチルエーテル、ジエチレングリコールモノメチルエーテル、ジエチレングリコールモノブチルエーテル、プロピレングリコールモノメチルエーテル、ジプロピレングリコールモノメチルエーテル、トリプロピレングリコールモノメチルエーテル、ジプロピレングリコールモノプロピルエーテル、プロピレングリコールモノブチルエーテル、ジプロピレングリコールモノブチルエーテル、トリプロピレングリコールモノブチルエーテル、２−エチルヘキサノール、１−オクタノール、１−ドデカノール、１−ヘキサデカノールである。
【００４６】
成分Ａ４）のための有用なアニオン的に親水性化する化合物として、モノ−およびジヒドロキシスルホン酸の塩が挙げられる。このようなアニオン性親水性化剤の例は、独国特許出願公開第２４４６４４０号、第５〜９頁、式Ｉ〜ＩＩＩに記載されている２−ブテン−１，４−ジオールへの重亜硫酸ナトリウムの付加物である。
【００４７】
成分Ａ４）のための有用な非イオン的に親水性化する化合物として、例えば、少なくとも１つのヒドロキシル基、アミノ基またはチオール基を含有するポリオキシアルキレンエーテルが挙げられる。その例は、１分子当たり平均５〜７０個、好ましくは７〜５５個のエチレンオキシド単位を含有し、（例えばＵｌｌｍａｎｎｓ  Ｅｎｃｙｃｌｏｐａｅｄｉｅ  ｄｅｒ  ｔｅｃｈｎｉｓｃｈｅｎ  Ｃｈｅｍｉｅ、第４版、第１９巻、Ｖｅｒｌａｇ  Ｃｈｅｍｉｅ、ワインハイム、第３１〜３８頁における）適当な出発分子のアルコキシル化によって従来の方法により得られる、一価官能性ポリアルキレンオキシドポリエーテルアルコールである。これらは、存在する全アルキレンオキシド単位を基準として、少なくとも３０ｍｏｌ％、好ましくは少なくとも４０ｍｏｌ％のエチレンオキシド単位を含有する、純粋なポリエチレンオキシドエーテルまたは混合ポリアルキレンオキシドエーテルのいずれかである。
【００４８】
特に好適な非イオン性化合物は、エチレンオキシド単位４０〜１００ｍｏｌ％およびプロピレンオキシド単位０〜６０ｍｏｌ％を有する単官能性混合ポリアルキレンオキシドポリエーテルである。
【００４９】
このような非イオン性親水性化剤のための有用な出発分子として、飽和モノアルコール、例えばメタノール、エタノール、ｎ−プロパノール、イソプロパノール、ｎ−ブタノール、イソブタノール、ｓｅｃ−ブタノール、異性体ペンタノール、ヘキサノール、オクタノールおよびノナノール、ｎ−デカノール、ｎ−ドデカノール、ｎ−テトラデカノール、ｎ−ヘキサデカノール、ｎ−オクタデカノール、シクロヘキサノール、異性体メチルシクロヘキサノールまたはヒドロキシメチルシクロヘキサン、３−エチル−３−ヒドロキシメチルオキセタンまたはテトラヒドロフルフリルアルコールなど、ジエチレングリコールモノアルキルエーテル、例えばジエチレングリコールモノブチルエーテル、不飽和アルコール、例えばアリルアルコール、１，１−ジメチルアリルアルコールまたはオレイルアルコールなど、芳香族アルコール、例えばフェノール、異性体クレゾールまたはメトキシフェノールなど、芳香脂肪族アルコール、例えばベンジルアルコール、アニスアルコールまたは桂皮アルコールなど、第２級モノアミン、例えばジメチルアミン、ジエチルアミン、ジプロピルアミン、ジイソプロピルアミン、ジブチルアミン、ビス（２−エチルヘキシル）アミン、Ｎ−メチルシクロヘキシルアミン、Ｎ−エチルシクロヘキシルアミンまたはジシクロヘキシルアミンなど、ならびにヘテロ環式第２級アミン、例えばモルホリン、ピロリジン、ピペリジンまたは１Ｈピラゾールなどが挙げられる。好適な出発分子は、上記の種類の飽和モノアルコールである。出発分子としてジエチレングリコールモノブチルエーテルまたはｎ−ブタノールを用いることは特に好適である。
【００５０】
アルコキシル化反応のための有用なアルキレンオキシドは特にエチレンオキシドおよびプロピレンオキシドであり、これらはアルコキシル化反応において任意の所望の順序で、あるいは混合物の状態で用いてよい。
【００５１】
有機ジ−またはポリアミン、例えば１，２−エチレンジアミン、１，２−ジアミノプロパン、１，３−ジアミノプロパン、１，４−ジアミノブタン、１，６−ジアミノヘキサン、イソホロンジアミン、２，２，４−および２，４，４−トリメチルヘキサメチレンジアミンの異性体混合物、２−メチルペンタメチレンジアミン、ジエチレントリアミン、４，４−ジアミノジシクロヘキシルメタンおよび／またはジメチルエチレンジアミンなどを成分Ｂ１）に用い得る。
【００５２】
さらに、第１級アミノ基と同様に第２級アミノ基をも有する化合物、または（第１級または第２級）アミノ基と同様にＯＨ基をも有する化合物を成分Ｂ１）に用いてよい。これらの例は、第１級／第２級アミン、例えばジエタノールアミン、３−アミノ−１−メチルアミノプロパン、３−アミノ−１−エチルアミノプロパン、３−アミノ−１−シクロヘキシルアミノプロパン、３−アミノ−１−メチルアミノブタンなど、アルカノールアミン、例えばＮ−アミノエチルエタノールアミン、エタノールアミン、３−アミノプロパノール、ネオペンタノールアミンなどである。
【００５３】
さらに、単官能性イソシアネート反応性アミン化合物、例えばメチルアミン、エチルアミン、プロピルアミン、ブチルアミン、オクチルアミン、ラウリルアミン、ステアリルアミン、イソノニルオキシプロピルアミン、ジメチルアミン、ジエチルアミン、ジプロピルアミン、ジブチルアミン、Ｎ−メチルアミノプロピルアミン、ジエチル（メチル）アミノプロピルアミン、モルホリン、ピペリジン、またはこれらの適当な置換誘導体、ジ第１級アミンとモノカルボン酸から生じるアミドアミン、ジ第１級アミンのモノケチム、第１級／第３級アミン、例えばＮ，Ｎ−ジメチルアミノプロピルアミンなどを成分Ｂ１）に用いてよい。
【００５４】
成分Ｂ２）のための有用なアニオン的に親水性化する化合物として、モノ−およびジアミノスルホン酸のアルカリ金属塩が挙げられる。このようなアニオン性親水性化剤の例は、２−（２−アミノエチルアミノ）エタンスルホン酸、エチレンジアミンプロピルスルホン酸、エチレンジアミンブチルスルホン酸、１，２−または１，３−プロピレンジアミン−β−エチルスルホン酸またはタウリンの塩である。アニオン性親水性化剤として国際公開第０１／８８００６号に由来するシクロヘキシルアミノプロパンスルホン酸（ＣＡＰＳ）の塩をさらに用いることも可能である。
【００５５】
特に好適なアニオン性親水性化剤Ｂ２）は、イオン性基としてスルホネート基と２個のアミノ基を含有するもの、例えば２−（２−アミノエチルアミノ）エチルスルホン酸の塩および１，３−プロピレンジアミン−β−エチルスルホン酸の塩などである。
【００５６】
アニオン性親水性化剤および非イオン性親水性化剤の混合物を用いてもよい。
【００５７】
特定のポリウレタン分散体を製造するための好適な実施態様では、以下の量で成分Ａ１）〜Ａ４）およびＢ１）〜Ｂ２）を使用し、それぞれの量は常に１００重量％まで添加する：
成分Ａ１）５重量％〜４０重量％、
成分Ａ２）５５重量％〜９０重量％、
成分Ａ３）とＢ１）を合計で０．５重量％〜２０重量％、
成分Ａ４）とＢ２）を合計で０．１重量％〜２５重量％、ここで、成分Ａ１）〜Ａ４）およびＢ１）〜Ｂ２）の全量を基準として０．１重量％〜５重量％の、Ａ４）および／またはＢ２）に由来するアニオン性または潜在的アニオン性の親水性化剤を用いる。
【００５８】
特定のポリウレタン分散体を製造するための特に好適な実施態様では、以下の量で成分Ａ１）〜Ａ４）およびＢ１）〜Ｂ２）を使用し、それぞれの量は常に１００重量％まで添加する：
成分Ａ１）５重量％〜３５重量％、
成分Ａ２）６０重量％〜９０重量％、
成分Ａ３）とＢ１）を合計で０．５重量％〜１５重量％、
成分Ａ４）とＢ２）を合計で０．１重量％〜１５重量％、ここで、成分Ａ１）〜Ａ４）およびＢ１）〜Ｂ２）の全量を基準として０．２〜４重量％の、Ａ４）および／またはＢ２）に由来するアニオン性または潜在的アニオン性の親水性化剤を用いる。
【００５９】
特定のポリウレタン分散体を製造するための非常に特に好適な実施態様では、以下の量で成分Ａ１）〜Ａ４）およびＢ１）〜Ｂ２）を使用し、それぞれの量は常に１００重量％まで添加する：
成分Ａ１）１０重量％〜３０重量％、
成分Ａ２）６５重量％〜８５重量％、
成分Ａ３）とＢ１）を合計で０．５重量％〜１４重量％、
成分Ａ４）とＢ２）を合計で０．１重量％〜１３．５重量％、ここで、成分Ａ１）〜Ａ４）およびＢ１）〜Ｂ２）の全量を基準として０．５〜３．０重量％の、Ａ４）および／またはＢ２）に由来するアニオン性または潜在的アニオン性の親水性化剤を用いる。
【００６０】
特定のポリウレタン分散体の製造は、均質相中で１以上の段階で、または多段階反応の場合には、部分的に分散相中で行ってよい。Ａ１）〜Ａ４）に由来する重付加を完全にまたは部分的に行った後、分散、乳化または溶解工程を行う。これに続いて、適切な場合には分散相中でさらなる重付加または変性を行う。
【００６１】
任意の先行技術を用いてよく、その例はプレポリマー混合法、アセトン法または溶融分散法である。アセトン法は好適である。
【００６２】
アセトン法による製造は通常、成分Ａ２）〜Ａ４）およびポリイソシアネート成分Ａ１）を、イソシアネート官能性ポリウレタンプレポリマーを製造するために、初期投入として完全にまたは部分的に導入し、必要に応じて、水混和性であるがイソシアネート不活性である溶媒で希釈し、５０〜１２０℃の範囲の温度に加熱することを含む。イソシアネート付加反応は、ポリウレタン化学において既知の触媒を用いて促進させてよい。
【００６３】
有用な溶媒として、従来の脂肪族、ケト官能性溶媒、例えばアセトン、２−ブタノンなどが挙げられるが、これらは製造の開始時だけでなく、その後においても、必要に応じて部分的に、添加してよい。アセトンおよび２−ブタノンは好適であり、アセトンは特に好適である。
【００６４】
次いで、反応開始時に添加していないＡ１）〜Ａ４）の任意の成分を添加する。
【００６５】
Ａ１）〜Ａ４）に由来するポリウレタンプレポリマーの製造において、イソシアネート基とイソシアネート反応性基の物質量比は、１．０５〜３．５の範囲、好ましくは１．１〜３．０の範囲、より好ましくは１．１〜２．５の範囲である。
【００６６】
プレポリマーを生成する成分Ａ１）〜Ａ４）の反応は、部分的にまたは完全に、好ましくは完全に達成させる。このように、遊離イソシアネート基を含有するポリウレタンプレポリマーは、溶媒を有さずに、または溶液の状態で得られる。
【００６７】
次いで、さらなる工程段階において、未だ行われていないか、またはある程度だけ行われている場合には、得られたプレポリマーを脂肪族ケトン、例えばアセトンまたは２−ブタノンを用いて溶解させる。
【００６８】
工程Ｂ）の鎖延長において、ＮＨ２−および／またはＮＨ−官能性成分を該プレポリマーの未だ残っているイソシアネート基と反応させる。好適には、該鎖延長／連鎖停止を水中での分散前に行う。
【００６９】
有用な鎖延長成分として、例えばエチレンジアミン、１，２−ジアミノプロパン、１，３−ジアミノプロパン、１，４−ジアミノブタン、１，６−ジアミノヘキサン、イソホロンジアミン、２，２，４−および２，４，４−トリメチルヘキサメチレンジアミンの異性体混合物、２−メチルペンタメチレンジアミン、ジエチレントリアミン、ジアミノジシクロヘキシルメタンおよび／またはジメチルエチレンジアミンのような有機ジ−またはポリアミンＢ１）が挙げられる。
【００７０】
さらに、第１級アミノ基と同様に第２級アミノ基をも有する化合物、または（第１級または第２級）アミノ基と同様にＯＨ基を有する化合物Ｂ１）を用いることも可能である。鎖延長または連鎖停止のためのこれらの例は、第１級／第２級アミン、例えばジエタノールアミン、３−アミノ−１−メチルアミノプロパン、３−アミノ−１−エチルアミノプロパン、３−アミノ−１−シクロヘキシルアミノプロパン、３−アミノ−１−メチルアミノブタンなど、アルカノールアミン、例えばＮ−アミノエチルエタノールアミン、エタノールアミン、３−アミノプロパノール、ネオペンタノールアミンなどである。
【００７１】
連鎖停止は、イソシアネート反応性基を有するアミンＢ１）、例えばメチルアミン、エチルアミン、プロピルアミン、ブチルアミン、オクチルアミン、ラウリルアミン、ステアリルアミン、イソノニルオキシプロピルアミン、ジメチルアミン、ジエチルアミン、ジプロピルアミン、ジブチルアミン、Ｎ−メチルアミノプロピルアミン、ジエチル（メチル）アミノプロピルアミン、モルホリン、ピペリジンまたはこれらの適当な置換誘導体、ジ第１級アミンとモノカルボン酸から生じるアミドアミン、ジ第１級アミンのモノケチム、第１級／第３級アミン、例えばＮ，Ｎ−ジメチルアミノプロピルアミンなどを用いて典型的に行われる。
【００７２】
鎖延長を、ＮＨ２基またはＮＨ基を有する定義Ｂ２）に適合するアニオン性親水性化剤を用いて行う際、プレポリマーの鎖延長は分散前に好ましく行われる。
【００７３】
鎖延長の程度、すなわち鎖延長および連鎖停止のために用いる化合物のＮＣＯ反応性基とプレポリマーの遊離ＮＣＯ基との当量比は、４０％と１５０％の間、好ましくは５０％と１２０％の間、より好ましくは６０％と１２０％の間である。
【００７４】
アミン成分Ｂ１）およびＢ２）を、必要に応じて、本発明の方法において水希釈形態または溶媒希釈形態で、個々にまたは混合物の状態で、原理上可能な任意の添加順序で、使用してよい。
【００７５】
水または有機溶媒を希釈剤として用いる際、Ｂ）に用いる鎖延長性成分の希釈剤含有量は、好ましくは７０重量％〜９５重量％の範囲である。
【００７６】
鎖延長に続いて分散を好適に行う。分散のために、溶解および鎖延長したポリウレタンポリマーを、適切な場合には十分な剪断力、例えば強撹拌などによって分散水中に導入するか、または反対に、分散水を、鎖延長したポリウレタンポリマー溶液中に撹拌導入する。溶解した鎖延長ポリウレタンプレポリマーに水を添加することは好適である。
【００７７】
次いで分散工程後に分散体中に未だ存在する溶媒を蒸留によって典型的に除去する。分散工程中の除去も同様に可能である。
【００７８】
本発明に必要な分散体中の有機溶媒の残留濃度は、全分散体を基準として、典型的には１重量％未満、好ましくは０．５重量％未満である。
【００７９】
本発明に必要な分散体のｐＨは、典型的には８．０未満、好ましくは７．５未満、より好ましくは５．５と７．５の間である。
【００８０】
有用な架橋剤（ＩＩ）として、原理上、記載の乾燥条件下で、ポリウレタン分散体（Ｉ）の用いるポリウレタンと共有結合を形成し、機械的特性および／または耐水性において所望の改良を生じさせる、任意の少なくとも二官能性の有機化合物が挙げられる。このような架橋剤の例は、必要に応じて親水性化された非ブロックトポリイソシアネート、アミドホルムアルデヒド樹脂、アミンホルムアルデヒド樹脂、フェノール樹脂、アルデヒドおよびケトン樹脂、例えばフェノールホルムアルデヒド樹脂、レゾール、フラン樹脂、ウレア樹脂、カルバミン酸エステル樹脂、トリアジン樹脂、メラミン樹脂、ベンゾグアナミン樹脂、シアナミド樹脂およびアニリン樹脂等である。
【００８１】
架橋剤として、非ブロックトポリイソシアネートまたはメラミン樹脂、より好ましくは非ブロックトポリイソシアネート、最も好ましくは親水性化ポリイソシアネートを用いることが好ましく、これらは、特に任意の通常の混合および分散技術によってポリウレタン分散体（Ｉ）中に組み込むことが特に容易である。
【００８２】
成分（ＩＩ）の種々の架橋剤の混合物を用いることも可能である。
【００８３】
分散体（Ｉ）および架橋剤（ＩＩ）と同様に、発泡させるべき組成物は、助剤および添加剤物質（ＩＩＩ）を含有してもよい。
【００８４】
このような助剤および添加剤物質（ＩＩＩ）の例は、フォーム形成剤および安定剤のようなフォーム助剤、増粘剤またはチキソトロープ剤、抗酸化剤、光安定剤、乳化剤、可塑剤、顔料、充填剤および流れ調整剤である。
【００８５】
好ましくは、フォーム形成剤および安定剤のようなフォーム助剤は、助剤および添加剤物質（ＩＩＩ）として含まれる。有用なフォーム助剤として、市販されている化合物、例えば脂肪酸アミド、ヒドロカルビルスルフェートまたはスルホネート、または脂肪酸塩（これらの場合、親油性基は１２〜２４個の炭素原子を好ましく含有する）、ならびに比較的長鎖の（アルキル基中に４〜２２個の炭素原子を有する）モノアルコールをモノ−、ジ−またはポリサッカリドと反応させることによって従来の方法で得られるアルキルポリグリコシド（例えばＫｉｒｋ−Ｏｔｈｍｅｒ、Ｅｎｃｙｃｌｏｐｅｄｉａ  ｏｆ  Ｃｈｅｍｉｃａｌ  Ｔｅｃｈｎｏｌｏｇｙ、Ｊｏｈｎ  Ｗｉｌｅｙ＆Ｓｏｎｓ、第２４巻、第２９頁を参照されたい）などが挙げられる。
【００８６】
特に適当なフォーム助剤は、従来の方法で、ＯＨ−またはＮＨ−官能性スターター分子へのエチレンオキシドおよびプロピレンオキシドの付加によって得られるＥＯ−ＰＯブロックコポリマーである（例えば、Ｋｉｒｋ−Ｏｔｈｍｅｒ、  Ｅｎｃｙｃｌｏｐｅｄｉａ  ｏｆ  Ｃｈｅｍｉｃａｌ  Ｔｅｃｈｎｏｌｏｇｙ、Ｊｏｈｎ  Ｗｉｌｅｙ＆Ｓｏｎｓ、第２４巻、第２８頁）。フォーム生成、フォーム安定性または得られるポリウレタンフォームの特性を改良するために、さらなる添加剤を成分（ＩＩＩ）並びにＥＯ−ＰＯブロックコポリマー中に存在させ得る。このようなさらなる添加剤は、原理上、それ自体既知の任意のアニオン性、非イオン性またはカチオン性の界面活性剤であり得る。しかしながら、好ましくは、ＥＯ−ＰＯブロックコポリマーのみを成分（ＩＩＩ）として用いる。
【００８７】
市販されている増粘剤、例えばデクストリンの誘導体、デンプンの誘導体またはセルロースの誘導体（その例はセルロースエーテルまたはヒドロキシエチルセルロースである）、アラビアゴムのような多糖誘導体、ポリアクリル酸、ポリビニルピロリドン、ポリメタクリル酸化合物またはポリウレタンに基づく有機完全合成増粘剤（会合性増粘剤）ならびにベントナイトまたはシリカのような無機増粘剤などを用いてよい。
【００８８】
本発明に必要な組成物は通常、乾燥物質を基準として、９０〜９９．９重量部のポリウレタン分散体（Ｉ）、０．１〜１０重量部の架橋剤（ＩＩ）および０〜１０重量部のフォーム助剤（ＩＩＩ）を含有する。本発明に必要な組成物は、好ましくは、乾燥物質を基準として、８７．５〜９８．９重量部のポリウレタン分散体（Ｉ）、０．１〜５重量部の架橋剤（ＩＩ）および１〜７．５重量部のフォーム助剤（ＩＩＩ）、より好ましくは、乾燥物質を基準として、９０．５〜９７重量部の分散体（Ｉ）、０．５〜２重量部の架橋剤（ＩＩ）および２．５〜７．５重量部のフォーム助剤（ＩＩＩ）を含有する。
【００８９】
本発明の方法における発泡は、高速回転での組成物の機械的撹拌によって、振盪によってまたは発泡性ガスの減圧によって達成される。
【００９０】
機械的発泡は、所望の機械的撹拌、混合および分散技術を用いて達成されてよい。空気を一般に導入するが、窒素および他のガスをこの目的に用いてもよい。
【００９１】
このようにして得られたフォームを、発泡中またはその直後に、基材に塗布するかまたは金型に導入して乾燥させる。
【００９２】
基材への塗布は、例えば流し込みまたはナイフ塗布であってよいが、他の従来の技術も可能である。乾燥工程が介在する多層塗布も原理上可能である。塗布および乾燥はそれぞれ、バッチ式または連続的に行うことができるが、完全な連続法が好ましい。
【００９３】
有用な基材として、負傷箇所を覆うために用いる前に創傷接触材料の簡単な分離を容易にする紙（例えばリリースペーパー）またはフィルムが挙げられる。
【００９４】
乾燥は一般に、通常の加熱および乾燥装置、例えば（循環空気）乾燥棚、熱風またはＩＲ放射等を用いて、典型的には３０〜２００℃、好ましくは１００〜１７０℃、より好ましくは１１０〜１６０℃の高温で達成する。１１０〜１３０℃の温度で開始させ、次いで１３０〜１６０℃の高温でさらに乾燥（架橋）させる少なくとも二段階の乾燥は好ましい。
【００９５】
架橋剤（ＩＩ）とポリウレタン分散体（Ｉ）のポリウレタンとの間の共有結合の生成が乾燥中に同様に起こる。これは、向上した耐水性および／または機械的特性における向上をもたらす。
【００９６】
本発明は、本発明の方法によって得られる創傷接触材料をさらに提供する。
【００９７】
乾燥前、該創傷接触材料のフォーム密度は、典型的には５０〜８００ｇ／リットルの範囲、好ましくは１００〜５００ｇ／リットルの範囲、より好ましくは１００〜２５０ｇ／リットルの範囲である［１リットルのフォーム体積に基づく全投入材料の（ｇでの）質量］。
【００９８】
乾燥後、該創傷接触材料は、連続した気泡を含む、微孔質の連続気泡構造を有する。乾燥フォームの密度は、典型的には０．４ｇ／ｃｍ３未満、好ましくは０．３５ｇ／ｃｍ３未満、より好ましくは０．０１〜０．３ｇ／ｃｍ３の範囲、もっとも好ましくは０．１〜０．３ｇ／ｃｍ３の範囲である。
【００９９】
ＤＩＮ  ＥＮ１３７２６−１  第３．２章による生理食塩水に関する吸収性は、ポリウレタンフォームに対して典型的には１００〜１５００％の範囲、好ましくは３００〜１５００％の範囲、最も好ましくは３００〜８００％の範囲である（乾燥フォームの質量に基づく吸収液体の質量）。ＤＩＮ  ＥＮ１３７２６−２  第３．２章による水蒸気透過率は、典型的には２０００〜８０００ｇ／２４時間×ｍ２の範囲、好ましくは２０００〜５０００ｇ／２４時間×ｍ２の範囲、最も好ましくは２０００〜４０００ｇ／２４時間×ｍ２の範囲である。
【０１００】
ＤＩＮ  ＥＮ１３７２６−１  第３．２章による生理食塩水に関する吸収性は、ポリウレタンフォームに対して典型的には１００〜１５００％の範囲、好ましくは３００〜１５００％の範囲、最も好ましくは３００〜８００％の範囲である（乾燥フォームの質量に基づく吸収液体の質量）。ＤＩＮ  ＥＮ１３７２６−２  第３．２章による水蒸気透過率は、典型的には２０００〜８０００ｇ／２４時間×ｍ２の範囲、好ましくは２０００〜５０００ｇ／２４時間×ｍ２の範囲、最も好ましくは２０００〜４０００ｇ／２４時間×ｍ２の範囲である。
【０１０１】
該ポリウレタンフォームは良好な機械的強度および高弾性を示す。典型的には、最大応力は０．２Ｎ／ｍｍ２を越え、最大伸びは２５０％を越える。好ましくは、最大伸びは３５０％、最も好ましくは４００％を越える（ＤＩＮ５３５０４に従って決定）。
【０１０２】
乾燥後、該創傷接触材料の厚さは、典型的には０．１ｍｍ〜５０ｍｍの範囲、好ましくは０．５ｍｍ〜２０ｍｍの範囲、より好ましくは１〜１０ｍｍの範囲、もっとも好ましくは１〜５ｍｍの範囲である。
【０１０３】
該創傷接触材料を、さらなる材料、例えばヒドロゲル、（半）透過性フィルム、コーティング、親水コロイドまたは他のフォームに基づく材料にさらに接着、貼り合わせまたはコートしてよい。
【０１０４】
適切な場合には、殺菌工程を本発明の方法に含ませてよい。本発明の方法によって得られる創傷接触材料を、これを製造した後に殺菌することも原理上同様に可能である。殺菌を、例えば熱処理、エチレンオキシドのような化学物質またはガンマ線を用いた放射によって達成する場合には、従来の殺菌方法を用いる。
【０１０５】
例えば、創傷治癒および細菌荷重の防止に対して積極的効果を有する抗菌的または生物学的活性成分を添加、組込みまたはコートすることも同様に可能である。
【０１０６】
上記の種類の好適な活性成分は、消毒剤、成長因子、プロテアーゼ阻害剤および非ステロイド抗炎症剤／鎮静剤からなる群からの活性成分である。
【０１０７】
本発明の好適な実施態様では、活性成分は殺菌性ビグアニドおよび／またはその塩、好ましくは塩酸塩を含んでなる。
【０１０８】
ビグアニドは、ビグアニド（Ｃ２Ｈ７Ｎ５）から誘導される化合物、特にそのポリマーである。殺菌性ビグアニドは、抗菌効果を有する、即ち、静菌薬として、または好ましくは殺菌剤として働くビグアニドである。化合物は、課題において、多くの細菌に対して広い効果を有し、Ｅ．ｃｏｌｉ．について少なくとも０．５μｇ／ｍｌ、好ましくは少なくとも１２または少なくとも２５μｇ／ｍｌの最少殺菌濃度（ＭＭＣ、懸濁試験により測定）を特徴とすることができる。
【０１０９】
本発明による好適な殺菌性ビグアニドは、ポリ（イミノ［イミノカルボニル］イミノポリメチレン）であり、ポリヘキサニドとしても知られているポリ（ヘキサメチレン）ビグアニド（ＰＨＭＢ）の殺菌性ビグアニドとしての使用は特に好ましい。
【０１１０】
また、本発明による用語「殺菌性ビグアニド」には、殺菌性ビグアニドの代謝産物および／またはプロドラッグが含まれる。殺菌性ビグアニドをラセミ化合物または純粋なイソ型として存在させることができる。
【０１１１】
本発明によるポリウレタンフォームまたは組成物の発泡物品は、好ましくは殺菌性ビグアニドおよび／またはその塩、好ましくは塩酸塩を０．０１重量％〜２０重量％の濃度で含有し、０．１重量％〜５重量％の濃度は特に有利である。ビグアニドは、任意の所望の分子量分布を有し得る。
【実施例】
【０１１２】
特記のない限り、全ての百分率は重量による。
【０１１３】
特記のない限り、全ての分析的測定は温度２３℃に関する。
【０１１４】
固形分をＤＩＮ−ＥＮ  ＩＳＯ  ３２５１に従って決定した。
【０１１５】
ＮＣＯ含有量は、特記のない限り、ＤＩＮ−ＥＮ  ＩＳＯ  １１９０９に従って容量分析的に決定した。
【０１１６】
遊離ＮＣＯ基は、ＩＲ分光法（２２６０ｃｍ−１でのバンド）によって監視した。
【０１１７】
記載した粘度は、２３℃でＡｎｔｏｎ  Ｐａａｒ  Ｇｅｒｍａｎｙ  ＧｍｂＨ、オストフィルデルン、独国製の回転粘度計を用いて、ＤＩＮ  ５３０１９に従う回転粘度測定法によって決定した。
【０１１８】
用いた物質と略称
〔ジアミノスルホネート〕
ＮＨ２−ＣＨ２ＣＨ２−ＮＨ−ＣＨ２ＣＨ２−ＳＯ３Ｎａ（４５％水溶液）
〔Ｄｅｓｍｏｐｈｅｎ（登録商標）  Ｃ２２００〕
ポリカーボネートポリオール、ＯＨ価５６ｍｇＫＯＨ／ｇ、数平均分子量２０００ｇ／ｍｏｌ（Ｂａｙｅｒ  ＭａｔｅｒｉａｌＳｃｉｅｎｃｅ  ＡＧ、レーフェルクーゼン、独国）
〔ＰｏｌｙＴＨＦ（登録商標）  ２０００〕
ポリテトラメチレングリコールポリオール、ＯＨ価５６ｍｇＫＯＨ／ｇ、数平均分子量２０００ｇ／ｍｏｌ（ＢＡＳＦ  ＡＧ、ルートヴィヒスハーフェン、独国）
〔ＰｏｌｙＴＨＦ（登録商標）  １０００〕
ポリテトラメチレングリコールポリオール、ＯＨ価１１２ｍｇＫＯＨ／ｇ、数平均分子量１０００ｇ／ｍｏｌ（ＢＡＳＦ  ＡＧ、ルートヴィヒスハーフェン、独国）
〔ＬＢ  ２５  ｐｏｌｙｅｔｈｅｒ〕
エチレンオキシド／プロピレンオキシドに基づく単官能性ポリエーテル、数平均分子量２２５０ｇ／ｍｏｌ、ＯＨ価２５ｍｇＫＯＨ／ｇ（Ｂａｙｅｒ  ＭａｔｅｒｉａｌＳｃｉｅｎｃｅ  ＡＧ、レーフェルクーゼン、独国）
〔Ｐｌｕｒｏｎｉｃ（登録商標）ＰＥ  ６８００〕
ＥＯ／ＰＯブロックコポリマー（ＢＡＳＦ  ＡＧ、ルートヴィヒスハーフェン、独国）
【０１１９】
ポリウレタン分散体の平均粒度（数平均を記載する）の決定を、レーザー相関分光法を用いて行った（測定機器：Ｍａｌｖｅｒｎ  Ｚｅｔａｓｉｚｅｒ  １０００、Ｍａｌｖｅｒ  Ｉｎｓｔ．Ｌｉｍｉｔｅｄ）。
【０１２０】
実施例１：ポリウレタン分散体１
９８７．０ｇのＰｏｌｙＴＨＦ（登録商標）  ２０００、３７５．４ｇのＰｏｌｙＴＨＦ（登録商標）  １０００、７６１．３ｇのＤｅｓｍｏｐｈｅｎ（登録商標）  Ｃ２２００および４４．３ｇのＬＢ  ２５  ｐｏｌｙｅｔｈｅｒを標準的な撹拌装置中で７０℃に加熱した。次いでヘキサメチレンジイソシアネート２３７．０ｇとイソホロンジイソシアネート３１３．２ｇの混合物を７０℃で５分間にわたって添加し、該混合物を理論ＮＣＯ値に達するまで１２０℃で撹拌した。予備調製したプレポリマーをアセトン４８３０ｇで溶解し、その過程において、５０℃に冷却し、次いで、１０分間にわたり計量投入した、エチレンジアミン２５．１ｇ、イソホロンジアミン１１６．５ｇ、ジアミノスルホネート６１．７ｇおよび水１０３０ｇの溶液と混合した。次いで該混合物を１０分間撹拌した。次いで分散を水１２５０ｇの添加によって形成した。これに続いて減圧下での蒸留による溶媒の除去を行った。
【０１２１】
得られた白色分散体は以下の特性を有した：
0005562855.tif 000002
【０１２２】
実施例２：ポリウレタン分散体２
２２３．７ｇのＰｏｌｙＴＨＦ（登録商標）  ２０００、８５．１ｇのＰｏｌｙＴＨＦ（登録商標）  １０００、１７２．６ｇのＤｅｓｍｏｐｈｅｎ（登録商標）  Ｃ２２００および１０．０ｇのＬＢ  ２５  ｐｏｌｙｅｔｈｅｒを標準的な撹拌装置中で７０℃に加熱した。次いでヘキサメチレンジイソシアネート５３．７ｇとイソホロンジイソシアネート７１．０ｇの混合物を７０℃で５分間にわたって添加し、該混合物を理論ＮＣＯ値に達するまで１２０℃で撹拌した。予備調製したプレポリマーをアセトン１００５ｇで溶解し、その過程において、５０℃に冷却し、次いで、１０分間にわたり計量投入した、エチレンジアミン５．７０ｇ、イソホロンジアミン２６．４ｇ、ジアミノスルホネート９．１８ｇおよび水２４９．２ｇの溶液と混合した。次いで該混合物を１０分間撹拌した。次いで分散を水２１６ｇの添加によって形成した。これに続いて減圧下での蒸留による溶媒の除去を行った。
【０１２３】
得られた白色分散体は以下の特性を有した：
0005562855.tif 000003
【０１２４】
実施例３：ポリウレタン分散体３
９８７．０ｇのＰｏｌｙＴＨＦ（登録商標）  ２０００、３７５．４ｇのＰｏｌｙＴＨＦ（登録商標）  １０００、７６１．３ｇのＤｅｓｍｏｐｈｅｎ（登録商標）  Ｃ２２００および４４．３ｇのＬＢ  ２５  ｐｏｌｙｅｔｈｅｒを標準的な撹拌装置中で７０℃に加熱した。次いでヘキサメチレンジイソシアネート２３７．０ｇとイソホロンジイソシアネート３１３．２ｇの混合物を７０℃で５分間にわたって添加し、該混合物を理論ＮＣＯ値に達するまで１２０℃で撹拌した。予備調製したプレポリマーをアセトン４８３０ｇで溶解し、その過程において、５０℃に冷却し、次いで、１０分間にわたり計量投入した、１，４−ジアミノブタン３６．９ｇ、イソホロンジアミン１１６．５ｇ、ジアミノスルホネート６１．７ｇおよび水１０７６ｇの溶液と混合した。次いで該混合物を１０分間撹拌した。次いで分散を水１２１０ｇの添加によって形成した。これに続いて減圧下での蒸留による溶媒の除去を行った。
【０１２５】
得られた白色分散体は以下の特性を有した：
0005562855.tif 000004
【０１２６】
実施例４：ポリウレタン分散体４
２０１．３ｇのＰｏｌｙＴＨＦ（登録商標）  ２０００、７６．６ｇのＰｏｌｙＴＨＦ（登録商標）  １０００、１５５．３ｇのＤｅｓｍｏｐｈｅｎ（登録商標）  Ｃ２２００、２．５０ｇの１，４−ブタンジオールおよび１０．０ｇのＬＢ  ２５  ｐｏｌｙｅｔｈｅｒを標準的な撹拌装置中で７０℃に加熱した。次いでヘキサメチレンジイソシアネート５３．７ｇとイソホロンジイソシアネート７１．０ｇの混合物を７０℃で５分間にわたって添加し、該混合物を理論ＮＣＯ値に達するまで１２０℃で撹拌した。予備調製したプレポリマーをアセトン１０１０ｇで溶解し、その過程において、５０℃に冷却し、次いで、１０分間にわたり計量投入した、エチレンジアミン５．７０ｇ、イソホロンジアミン２６．４ｇ、ジアミノスルホネート１４．０ｇおよび水２５０ｇの溶液と混合した。次いで該混合物を１０分間撹拌した。次いで分散を水２４３ｇの添加によって形成した。これに続いて減圧下での蒸留による溶媒の除去を行った。
【０１２７】
得られた白色分散体は以下の特性を有した：
0005562855.tif 000005
【０１２８】
実施例５：ポリウレタン分散体５
２０１．３ｇのＰｏｌｙＴＨＦ（登録商標）  ２０００と、７６．６ｇのＰｏｌｙＴＨＦ（登録商標）  １０００、１５５．３ｇのＤｅｓｍｏｐｈｅｎ（登録商標）  Ｃ２２００、２．５０ｇのトリメチロールプロパンおよび１０．０ｇのＬＢ  ２５  ｐｏｌｙｅｔｈｅｒを標準的な撹拌装置中で７０℃に加熱した。次いでヘキサメチレンジイソシアネート５３．７ｇとイソホロンジイソシアネート７１．０ｇの混合物を７０℃で５分間にわたって添加し、該混合物を理論ＮＣＯ値に達するまで１２０℃で撹拌した。予備調製したプレポリマーをアセトン１０１０ｇで溶解し、その過程において、５０℃に冷却し、次いで、１０分間にわたり計量投入した、エチレンジアミン５．７０ｇ、イソホロンジアミン２６．４ｇ、ジアミノスルホネート１４．０ｇおよび水２５０ｇの溶液と混合した。次いで該混合物を１０分間撹拌した。次いで分散を水２９３ｇの添加によって形成した。これに続いて減圧下での蒸留による溶媒の除去を行った。
【０１２９】
得られた白色分散体は以下の特性を有した：
0005562855.tif 000006
【０１３０】
実施例６：ポリウレタン分散体６
１０７２ｇのＰｏｌｙＴＨＦ（登録商標）  ２０００、４０７．６ｇのＰｏｌｙＴＨＦ（登録商標）  １０００、８２７ｇのＤｅｓｍｏｐｈｅｎ（登録商標）  Ｃ２２００および４８．１ｇのＬＢ  ２５  ｐｏｌｙｅｔｈｅｒを標準的な撹拌装置中で７０℃に加熱した。次いでヘキサメチレンジイソシアネート２５７．４ｇとイソホロンジイソシアネート３４０ｇの混合物を７０℃で５分間にわたって添加し、該混合物を理論ＮＣＯ値に達するまで１２０℃で撹拌した。予備調製したプレポリマーをアセトン４８２０ｇで溶解し、その過程において、５０℃に冷却し、次いで、１０分間にわたり計量投入した、エチレンジアミン２７．３ｇ、イソホロンジアミン１２６．５ｇ、ジアミノスルホネート６７．０ｇおよび水１０９０ｇの溶液と混合した。次いで該混合物を１０分間撹拌した。次いで分散を水１１８０ｇの添加によって形成した。これに続いて減圧下での蒸留による溶媒の除去を行った。
【０１３１】
得られた白色分散体は以下の特性を有した：
0005562855.tif 000007
【０１３２】
比較例１
ポリウレタン分散体、本発明ではない（スルホネート基を有さない、単なる非イオン性基およびカルボキシレート基による親水性化）
ジアミノスルホネートを当量のカルボキシラト含有成分で置き換えたことを除き、実施例１を繰り返す。
【０１３３】
２０６．８ｇのＰｏｌｙＴＨＦ（登録商標）  ２０００、７８．７ｇのＰｏｌｙＴＨＦ（登録商標）  １０００、１５９．５ｇのＤｅｓｍｏｐｈｅｎ（登録商標）  Ｃ２２００および９．３ｇのＬＢ  ２５  ｐｏｌｙｅｔｈｅｒを標準的な撹拌装置中で７０℃に加熱した。次いでヘキサメチレンジイソシアネート４９．７ｇとイソホロンジイソシアネート６５．６ｇの混合物を７０℃で５分間にわたって添加し、該混合物を理論ＮＣＯ値に達するまで１２０℃で撹拌した。予備調製したプレポリマーをアセトン１０１０ｇで溶解し、その過程において、５０℃に冷却し、次いで、１０分間にわたり計量投入した、エチレンジアミン５．３ｇ、イソホロンジアミン２４．４ｇ、１１．９ｇのＫＶ  １３８６（Ｎ−（２−アミノエチル）−β−アラニンのナトリウム塩の４０％水溶液、ＢＡＳＦ  ＡＧ、ルートヴィヒスハーフェン、独国）および水２０４ｇの溶液と混合した。次いで該混合物を１０分間撹拌した。次いで分散を水２３５ｇの添加によって形成した。これに続いて減圧下での蒸留による溶媒の除去を行った。高粘度のため合計で２５０ｇの水を添加した。
【０１３４】
得られた白色分散体は以下の特性を有した：
0005562855.tif 000008
【０１３５】
９００ｎｍを越える比較的高い平均粒度に起因し、純粋にスルホネート親水性化された分散体に反して、沈殿が数日以内に起こることを観測し、創傷接触材料にさらに加工することが困難であった。
【０１３６】
比較例２
ポリウレタン分散体、本発明ではない（スルホネート基を有さない、単なる非イオン性基およびカルボキシレート基による親水性化）
ジアミノスルホネートを当量のカルボキシラト含有親水性化成分の量を（鎖延長度を同一に保持する間）５０％増加させたことを除き、比較例１を繰り返す。
２０６．８ｇのＰｏｌｙＴＨＦ（登録商標）  ２０００、７８．７ｇのＰｏｌｙＴＨＦ（登録商標）  １０００、１５９．５ｇのＤｅｓｍｏｐｈｅｎ（登録商標）  Ｃ２２００および９．３ｇのＬＢ  ２５  ｐｏｌｙｅｔｈｅｒを標準的な撹拌装置中で７０℃に加熱した。次いでヘキサメチレンジイソシアネート４９．７ｇとイソホロンジイソシアネート６５．６ｇの混合物を７０℃で５分間にわたって添加し、該混合物を理論ＮＣＯ値に達するまで１２０℃で撹拌した。予備調製したプレポリマーをアセトン１０１０ｇで溶解し、その過程において、５０℃に冷却し、次いで、１０分間にわたり計量投入した、エチレンジアミン５．３ｇ、イソホロンジアミン２１．８ｇ、１７．９ｇのＫＶ  １３８６（Ｎ−（２−アミノエチル）−β−アラニンのナトリウム塩の４０％水溶液、ＢＡＳＦ  ＡＧ、ルートヴィヒスハーフェン、独国）および水２０４ｇの溶液と混合した。次いで該混合物を１０分間撹拌した。次いで分散を水２３５ｇの添加によって形成した。これに続いて減圧下での蒸留による溶媒の除去を行った。
【０１３７】
得られた白色分散体は以下の特性を有した：
0005562855.tif 000009
【０１３８】
該ポリウレタン分散体は、比較例２より低い平均粒度およびやや高いｐＨを有した。フォームへさらに加工することは、純粋にスルホネート親水性化された分散体と比べて明らかに困難であった。
【０１３９】
実施例７〜９：架橋フォームの製造および耐水性についての試験
表１に示した量のポリウレタン分散体２（実施例２）、フォーム助剤Ｐｌｕｒｏｎｉｃ（登録商標）６８００および架橋剤を混合し、市販されている手撹拌器（湾曲した針金でできた撹拌器）を用いて１０分間にわたり５００ｍｌのフォーム体積に発泡させた。その後、該フォームを、リリースペーパー上に延展塗布した（湿潤厚み４ｍｍ）。該フォームを２０分間１２０℃で、および１０分間１５０℃で乾燥させた。良好な機械的特性および微細孔構造を有する清潔な白色親水性フォームを一律に得た。
【０１４０】
架橋フォームはまた、良好な耐水性を示した。
【０１４１】
【表１】
0005562855.tif 000010
１）  Ａｃｒａｆｉｘ  ＭＬ  （ヘキサメトキシメチルメラミン、Ｌａｎｘｅｓｓ  ＡＧ、レーフェルクーゼン、独国）、２）  Ｂａｙｈｙｄｕｒ  ３０５  （ヘキサメチレンジイソシアネートに基づく非イオン性親水性化ポリイソシアネート、ＮＣＯ含有量：１６．２％、ＢａｙｅｒＭａｔｅｒｉａｌＳｃｉｅｎｃｅ  ＡＧ、レーフェルクーゼン、独国）、３）  Ｂａｙｈｙｄｕｒ  ３１００  （ヘキサメチレンジイソシアネートに基づく非イオン性親水性化ポリイソシアネート、ＮＣＯ含有量：１７．４％  ＢａｙｅｒＭａｔｅｒｉａｌＳｃｉｅｎｃｅ  ＡＧ、レーフェルクーゼン、独国）、４）  ５×５ｃｍフォームを蒸留水中において３７℃で１８時間含浸させた後の、舌引裂耐性の比較試験（分類：低い、中間、良好）、５）水滴を完全に吸収する時間（フォームの親水性の測定として）
【０１４２】
比較例３：未架橋フォームの製造および耐水性についての試験
未架橋フォームを実施例７〜９に記載の同一の方法、即ち、架橋剤を用いずに製造した。未架橋フォームは、実施例７〜９の架橋フォームより極めて低い耐水性（分類：「低い」）を有した。
本発明の好ましい態様は、以下を包含する。
［１］  スルホネート基によってアニオン的に親水性化されたポリウレタン水性分散体（Ｉ）および架橋剤（ＩＩ）を含有する組成物を発泡させ、および少なくとも部分的に化学架橋させて乾燥させることを含んでなる、発泡物品の製造方法。
［２］  発泡物品は創傷接触材料であることを特徴とする、［１］に記載の方法。
［３］  ポリウレタン分散体（Ｉ）は、スルホネート基のみによってアニオン的に親水性化されていることを特徴とする、［１］または［２］に記載の方法。
［４］  スルホネート基は、対イオンとしてアルカリ金属カチオンを有することを特徴とする、［３］に記載の方法。
［５］  ポリウレタン分散体（Ｉ）は、固体樹脂を基準として、固体樹脂１００ｇあたり０．１〜１５ミリ当量のアニオン性基または潜在的アニオン性基を含むことを特徴とする、［１］〜［４］のいずれかに記載の方法。
［６］  分散体（Ｉ）は、分散体中に存在するポリウレタンを基準として５５重量％〜６５重量％の範囲の固形分を有することを特徴とする、［１］〜［５］のいずれかに記載の方法。
［７］  分散体（Ｉ）を、
Ａ）イソシアネート官能性プレポリマーを、
Ａ１）有機ポリイソシアネート、
Ａ２）４００〜８０００ｇ／ｍｏｌの範囲の数平均分子量および１．５〜６の範囲のＯＨ官能価を有するポリマーポリオール、および
Ａ３）必要に応じて、６２〜３９９ｇ／ｍｏｌの範囲の分子量を有するヒドロキシル官能性化合物、および
Ａ４）必要に応じて、イソシアネート反応性の、アニオン性または潜在的アニオン性および必要に応じて非イオン性の親水性化剤
から製造する工程、および
Ｂ）次いで、その遊離ＮＣＯ基を、
Ｂ１）必要に応じて、３２〜４００ｇ／ｍｏｌの範囲の分子量を有するアミノ官能性化合物と、
Ｂ２）アニオン性または潜在的アニオン性のアミノ官能性親水性化剤
と鎖延長により完全にまたは部分的に反応させる工程、および
該プレポリマーを工程Ｂ）前、工程Ｂ）中または工程Ｂ）後に水中に分散する工程によって得ることを特徴とする、［１］〜［６］のいずれかに記載の方法。
［８］  発泡させるべき組成物は、架橋剤（ＩＩ）として、必要に応じて親水性化された非ブロックトポリイソシアネート、アミドホルムアルデヒド樹脂、アミンホルムアルデヒド樹脂、フェノール樹脂、アルデヒドおよびケトン樹脂、レゾール、フラン樹脂、ウレア樹脂、カルバミン酸エステル樹脂、トリアジン樹脂、メラミン樹脂、ベンゾグアナミン樹脂、シアナミド樹脂およびアニリン樹脂を含有することを特徴とする、［１］〜［７］のいずれかに記載の方法。
［９］  非ブロックトポリイソシアネートを架橋剤（ＩＩ）として含むことを特徴とする、［８］に記載の方法。
［１０］  親水性化非ブロックトポリイソシアネートを架橋剤（ＩＩ）として含むことを特徴とする、［９］に記載の方法。
［１１］  発泡させるべき組成物は、発泡させるべき組成物は、補助剤および添加剤物質（ＩＩＩ）として、脂肪酸アミド、スルホスクシンアミド、ヒドロカルビルスルホネートまたはスルフェート、アルキルポリグリコシド、ＥＯ−ＰＯブロックコポリマーおよび／または脂肪酸塩をフォーム形成剤および安定剤として含有することを特徴とする、［１］〜［１０］のいずれかに記載の方法。
［１２］  ＥＯ−ＰＯブロックコポリマーをフォーム形成剤および安定剤として含むことを特徴とする、［１１］に記載の方法。
［１３］  消毒剤、成長因子、プロテアーゼ阻害剤および非ステロイド抗炎症剤／鎮静剤からなる群からの活性成分をも用いることを特徴とする、［１］〜［１２］のいずれかに記載の方法。
［１４］  殺菌性ビグアニドおよび／またはその塩を活性成分として用いることを特徴とする、［１３］に記載の方法。
［１５］  ［１］〜［１４］のいずれかに記載の方法によって得られる発泡物品。
［１６］  連続気泡微細構造および乾燥状態で０．４ｇ／ｃｍ３未満の密度を有することを特徴とする、［１５］に記載の発泡物品。
［１７］  １００〜１５００％（乾燥フォームの質量を基準として、取り込まれる液体の質量）の範囲のＤＩＮ  ＥＮ  １３７２６−１  第３．２章生理食塩水吸収性および２０００〜８０００ｇ／２４時間×ｍ２の範囲のＤＩＮ  ＥＮ１３７２６−２  第３．２章水蒸気透過率を有することを特徴とする、［１３］または［１６］に記載の発泡物品。
［１８］  活性成分をも含有することを特徴とする、［１３］〜［１７］のいずれかに記載の発泡物品。
［１９］  創傷接触材料であることを特徴とする、［１３］〜［１８］のいずれかに記載の発泡物品。
［２０］  スルホネート基によりアニオン的に親水性化されたポリウレタン水性分散体（Ｉ）および架橋剤（ＩＩ）を含有する組成物。
［２１］  消毒剤、成長因子、プロテアーゼ阻害剤および非ステロイド抗炎症剤／鎮静剤からなる群からの活性成分をさらに含むことを特徴とする、［２０］に記載の組成物。
［２２］  殺菌性ビグアニドおよび／またはその塩を活性成分として含むことを特徴とする、［２１］に記載の組成物。